(57)【要約】【課題】生物分子用アレイ基板の製造法及び前記アレイ基板を利用したバイオチップの製造法を提供する。【解決手段】（ａ）基板表面に疏水性物質をコーティングして疏水性膜を形成する段階と、（ｂ）コーティングされた疏水性膜をエッチングマスクを介してエッチングし、親水性の結合部位を形成する段階と、（ｃ）残留するエッチングマスクを除去する段階と、（ｄ）疏水性膜の疏水性を復元する段階とを含むことを特徴とし、製造法は前記アレイ基板の製造法により製造されたアレイ基板の親水性結合部位の表面を表面処理する段階と、生物分子を含有している溶液を前記親水性結合部位に適用する段階とを含む製造方法を提供する。【選択図】　　　図３
2004004076.tif 000002
【特許請求の範囲】
【請求項１】
（ａ）基板表面に疏水性物質をコーティングして疏水性膜を形成する段階と、
（ｂ）コーティングされた疏水性膜上にエッチングマスクを介して疏水性膜をエッチングし、親水性の結合部位を形成する段階と、
（ｃ）残留するエッチングマスクを除去する段階と、
（ｄ）疏水性膜の疏水性を復元する段階と、
を含む生物分子用アレイ基板の製造方法。
【請求項２】
（ａ）段階にて疏水性膜を形成する前に、基板表面に親水性膜を形成する段階をさらに含む、請求項１に記載の製造方法。
【請求項３】
前記基板は、ガラス、石英、シリコン、セラミック、ラスチックまたは金属である、請求項１に記載の製造方法。
【請求項４】
（ａ）段階前または（ｄ）段階以後に疏水性膜が形成された基板の他の面には磁性を有する物質をコーティングする段階をさらに含む、請求項１に記載の製造方法。
【請求項５】
疏水性物質はポリテトラフルオロエチレン、フルオロ化ポリイミド、フルオロ化ポリアクリレート、フルオロ化ポリエーテル、ポリスチレン、ポリエチレン、ポリノルボルネン及びポリエチレンテレフタレートよりなる一群から選択される、請求項１に記載の製造方法。
【請求項６】
（ａ）段階の疏水性物質のコーティングはスピンコーティング、プラズマ化学気相成長法、自己組織化単分子膜、蒸発法及び浸漬法より構成されたグループから選択される方法により行われる、請求項１に記載の製造方法。
【請求項７】
前記親水性膜は自然酸化膜を含み、ＳｉＯ２、Ａｌ２Ｏ３、ＳｉＯＮ、アルミニウムナイトライド、ポリメチルメタクリレート、ポリメチルアクリレート、ポリビニルアルコール、ポリヒドロキシスチレン、ポリアセトニトリル、ポリアクリル酸またはポリテトラヒドロフランの物質よりなる膜である、請求項２に記載の製造方法。
【請求項８】
前記親水性膜の形成は、スピンコーティング、熱的湿式酸化、熱的乾式酸化及びプラズマ促進化学気相沈積法より構成されたグループから選択される方法により行われる、請求項２に記載の製造方法。
【請求項９】
前記（ｂ）段階にて前記エッチングマスクを感光性ポリマ、メタルハードマスク、ＳｉＯ２、ポリシリコンまたはシリコンナイトライドを使用してリソグラフィ工程より形成する段階を含む、請求項１に記載の製造方法。
【請求項１０】
前記感光性ポリマはフォトレジストである、請求項９に記載の製造方法。
【請求項１１】
（ｂ）段階でのエッチング過程は乾式エッチングまたは湿式エッチングにより行われる、請求項１に記載の製造方法。
【請求項１２】
（ｄ）段階での復元は１００〜２００℃の温度にて１〜３０分間加熱することによりなる、請求項１に記載の製造方法。
【請求項１３】
請求項１による方法により製造されたアレイ基板の親水性結合部位の表面を表面処理する段階と、
生物分子を含有している溶液を前記親水性結合部位に適用する段階とを含むバイオチップの製造方法。
【請求項１４】
前記生物分子は核酸、蛋白質、酵素基質、補助因子または多糖である、請求項１３に記載のバイオチップの製造方法。
【請求項１５】
前記生物分子を含有する溶液はジェッティング、スポッティングまたは浸漬方式により注入する、請求項１３に記載のバイオチップの製造方法。
【請求項１６】
前記生物分子は親水性結合部位の表面と化学反応を介して共有または非共有結合を形成する、請求項１３に記載のバイオチップの製造方法。
【請求項１７】
前記親水性結合部位の表面はアミン基を有するように処理し、前記生物分子を含有する溶液は２以上の方向に分枝されたポリエチレングリコール分枝を有するポリエチレングリコール誘導体と架橋剤とを結合させて得られるゲルマトリックスにＤＮＡを共有結合させて得られる、請求項１３に記載のバイオチップの製造方法。
【発明の詳細な説明】
【０００１】
【発明の属する技術分野】
本発明は半導体製造工程を応用して親水性領域と疏水性領域とよりなるアレイ基板の製造方法と前記アレイ基板に生物分子を固定化してバイオチップを製造する方法とに関する。
【０００２】
【従来の技術】
従来、親水性領域と疏水性領域とを含む核酸アレイ基板の製造法に関する発明が特許文献１に記載されている。この方法は、微細液滴状に反応物溶液を圧電ポンプなどを利用して基板上に噴射した時、反応物溶液を親水性領域と疏水性領域の表面張力の差により、基板上の各結合部位に移動させる段階を含むアレイ基板の製造法に関するものである。
具体的には、次の段階を含む核酸アレイ基板の製造法に関する（図１参照）。
【０００３】
（ａ）次の工程で露光及び現像されて第１次露光された支持体表面のパターン化された領域を形成する、ポジ型またはネガ型フォトレジスト物質で支持体表面をコーティングする段階と、
（ｂ）安定したフルオロアルキルシロキ酸の疏水性マトリックスを形成するために、前記第１次支持体表面をフルオロアルキルシランと反応させる段階と、
（ｃ）第２次支持体表面を形成するために残余フォトレジストを除去する段階と、
（ｄ）誘導体化された親水性結合部位を形成するために、前記第２次支持体表面をヒドロキシまたはアミノアルキルシランと反応させる段階。
【０００４】
また、前記発明は次の段階を含む核酸アレイ基板の製造法に関するものである（図２参照）。
（ａ）誘導体化された親水性結合部位を形成するために、前記支持体表面をヒドロキシまたはアミノアルキルシランと反応させる段階と、
（ｂ）前記（ａ）段階にて形成された前記支持体表面を、光ブロックされた支持体表面を提供するための一時的な光不安定ブロッキング剤として０−ニトロベンジルカルボニルクロライドと結合させる段階と、
（ｃ）前記（ｂ）段階の光ブロックされた支持体表面を、ブロックされていないヒドロキシまたはアミノアルキルシランを有した前記支持体表面上にブロックされていない領域を形成するために、マスクを介して光に露出させる段階と、
（ｄ）前記（ｃ）段階の露出された表面を、安定した疏水性（パーフルオロアシルまたはパーフルオロアルキルスルホンアミド）アルキルシロキ酸マトリックスを形成するために、パーフルオロアルカノイルハライドまたはパーフルオロアルキルスルホニルハライドと結合させる段階と、
（ｅ）前記誘導体化された親水性結合部位を形成するために、ブロックされていないヒドロキシ−またはアミノアルキルシランのパターン化された領域を生成させるための残余光ブロックされた支持体表面を露出させる段階。
【０００５】
しかし、前記の核酸アレイの製造法は、現実的に膜の厚さを調節することが不可能であり、ほとんど数十Åの非常に薄い膜をなすので、耐久性が弱い。また、薄くて透明なので親水性領域と疏水性領域の光学的区分が難しくてジェッティング時にノズルの配列が困難であり、検査装備がパターンを認識する過程を自動化し難い問題点があった。また、半導体工程にて適用し難い物質より構成されており、半導体製造工程上露光のための配列基準を形成し難い問題点がある。また、フォトブロッキング膜を形成し、除去する工程は複雑であり、費用がかさむという問題点もあった。
【０００６】
【特許文献１】
米国特許第６，２１０，８９４号公報
【０００７】
【発明が解決しようとする課題】
本発明は前記のような従来技術の問題点を解決するためのものであり、従来の半導体製造工程を応用しつつも、薄膜の厚さを調節でき、親水性領域と疏水性領域との区分が確実な生物分子用アレイ基板の製造法を提供することを目的とする。
また、本発明は前記方法により製造された生物分子用アレイ基板を利用し、高精度と収率とでバイオチップを製造する方法を提供することを目的とする。
【０００８】
【課題を解決するための手段】
本発明の生物分子用アレイ基板の製造法は次の段階を含む。
（ａ）基板表面に疏水性物質をコーティングして疏水性膜を形成する段階と、（ｂ）コーティングされた疏水性膜をエッチングマスクを介してエッチングし、親水性の結合部位を形成する段階と、
（ｃ）残留するエッチングマスクを除去する段階と、
（ｄ）疏水性膜の疏水性を復元する段階。
【０００９】
【発明の実施の形態】
本発明による生物分子用アレイ基板及び前記アレイ基板を利用したバイオチップの製造法の具体例を以下に詳細に説明する。
本発明の一具体例による生物分子用アレイ基板の製造法は、基板１の表面を疏水性物質でコーティングして疏水性膜３を形成することと関連する（図３参照）（ａ段階）。次に、前記疏水性膜３をエッチングマスクを介してエッチングして親水性結合部位５を形成する（ｂ段階）。使われたエッチングマスクを除去し（ｃ段階）、残留する疏水性領域の疏水性を復元する（ｄ段階）。
【００１０】
本発明の（ａ）段階にて、前記基板は、例えばガラス、石英、シリコン、セラミック、プラスチックまたは金属から形成され得るが、それらに限定されるものではない。また、前記疏水性物質は疏水性を帯びており、コーティングを介して膜を形成できる物質ならばいかなるものでも使える。例えば、ポリテトラフルオロエチレン、フルオロ化ポリイミド、フルオロ化ポリアクリレート、フルオロ化ポリエーテルのようなフルオロ化炭素と、ポリスチレン、ポリエチレン及びその誘導体、ポリノルボルネン及びその誘導体のようなポリ炭化水素と、ポリエチレンテレフタレートのようなポリエステル、またはダイヤモンド類似の炭素のような物質が使われうる。
【００１１】
また、（ａ）段階において、疏水性物質をコーティングさせる過程は薄膜上に疏水性物質をコーティングさせることと関連する業界にて一般的に使われる方法が使われうる。それら方法には、スピンコーティング法、ＰＥＣＶＤ（プラズマ化学気相成長法）法、ＳＡＭ（自己組織化単分子膜：Ｓｅｌｆ　Ａｓｓｅｍｂｌｅｄ　Ｍｏｎｏｌａｙｅｒ）法、蒸着法及び浸漬法が含まれる。この時得られる疏水性膜３の沈積厚さは数十Åないし数μｍの範囲であることが望ましいが、それに限定されない。そのような方法によりコーティング膜３の形成が完了すれば、溶媒の除去及び気体の除去などの目的でソフトベーキングとハードベーキングとを１００℃ないし２００℃にて１〜３０分間実施する。前述のコーティング過程を完了した後、選択的にフォトレジスタまたは他のマスク材質のスピンコーティングのために、Ａｒ及びＯ２のような気体を使用してプラズマ状態で得られた疏水性膜をアクティブにしたり金属などのハードマスクをコーティングできる。
【００１２】
本発明による生物分子用アレイ基板の製造法は、疏水性膜をコーティングする（ａ）段階前に図３に示されたように、基板１の表面に親水性膜２を形成する段階をさらに含みうる。前記親水性膜２は天然酸化膜でありうる。天然酸化膜を含む親水性膜は、例えばＳｉＯ２、Ａｌ２Ｏ３、ＳｉＯＮ、アルミニウムナイトライド、ポリメチルメタクリレート、ポリメチルアクリレート、ポリビニルアルコール、ポリヒドロキシスチレン、ポリアセトニトリル、ポリアクリル酸またはポリテトラヒドロフランよりなるものが含まれうる。前記親水性膜２はスピンコーティング法、熱的湿式酸化、熱的乾式酸化及びＰＥＣＶＤのような方法により形成されうるが、それら方法に限定されるものではない。
【００１３】
本発明の（ｂ）段階にて、（ａ）段階にて形成された疏水性膜上にマスク物質をコーティング、露出、現像及びパターニングして最終アレイ基板にて結合部位５として作用する親水性領域になる疏水性膜３の領域を露出させるエッチングマスク４’を例えばフォトリソグラフィ工程により形成する。前記エッチングマスク材質としては、例えばポジ型またはネガ型フォトレジスタ物質を含む感光性ポリマ、メタルハードマスク、ＳｉＯ２、ポリシリコンまたはシリコンナイトライドが含まれる。この時、結合部位の性質により、結合部位５の親水性領域が疏水性領域より下がった陰刻になることができ、また親水性領域が疏水性領域より盛り上がった構造である陽刻構造も可能である。
【００１４】
本発明の（ｂ）段階にて前記エッチングマスク４’により露出された疏水性膜をエッチングして親水性の結合部位５を形成する。この時、前記エッチング過程は乾式エッチングまたは湿式エッチングにより行われうる。前記湿式エッチングの場合、疏水性膜３を有する前記基板１をエッチング液に浸漬し、疏水性膜の前記露出された領域を溶解させることにより親水性結合部位５を形成する。この時、エッチング溶液として使われうる化合物としては、例えば次のものに限定されないが、Ｈ２ＳＯ４、Ｈ３ＰＯ４、Ｈ２Ｏ２、ＨＦ、ＨＣｌ及びＮＨ４ＯＨが含まれうる。前記乾式エッチングは気体を利用したエッチングであって主にプラズマを使用し、反応性イオンエッチング（ＲＩＥ：Ｒｅａｃｔｉｖ　Ｉｏｎ　Ｅｔｃｈｉｎｇ）法及びアッシング法などを介して疏水性膜３を親水性膜２が現われるまでエッチングして結合部位５を形成する。この時に使われうる気体としては次のものに限定されないが、Ｏ２、Ａｒ、ＳＦ６、ＣＦ４、ＢＣｌ３、Ｃｌ２及びＳｉＣｌ２が含まれる。望ましくは、前記気体はＯ２またはＡｒである。
【００１５】
本発明の（ｃ）段階は、（ｂ）段階後に残留するエッチングマスク４’を除去して疏水性領域６を露出させる過程である。前記のＲＩＥのような乾式エッチング及び化学物質を利用した湿式エッチングにより、フォトレジストエッチングマスク４’も一部分除去されるが、フォトレジストエッチングマスク４’の厚さが疏水性膜より厚くてもエッチング率が低ければフルオロ化炭素のような疏水性膜３が全部エッチングされるまで除去されないで残っているようになる。かような残留フォトレジストはＨ２ＳＯ４、Ｈ２Ｏ２及びアセトンのようなフォトレジスタストリッパを使用して除去できる。また、このエッチングマスクの除去過程は、疏水性膜３が全部除去された後にも、フォトレジストマスク４’が十分に除去されるまでエッチングを続けるようにしても良い。そして、金属膜のようなハードマスクを適用した後でエッチングもできる。
【００１６】
本発明の（ｄ）段階は、疏水性領域７の疏水性を復元する過程である。一般的に、フルオロ化炭素重合体及びポリ炭化水素などの疏水性膜はＡｒ活性化過程、エッチング及びエッチングマスクを除去する過程を経た後、その疏水性特性をある程度失う（例えば、水接触角≒５０゜）。前記（ｄ）段階はこの疏水性膜の喪失された疏水性特性を回復させる過程であり、例えば熱処理を介して行われうる。前記熱処理は疏水性薄膜３をコーティングした後でベーキングした温度より高いか同じ温度（１００ないし２００℃）にて１〜３０分間加熱することにより行われうる。この熱処理後に疏水性膜の特性は疏水性特性（水接触角≒１０５゜）を回復するようになる。この時、最終的に得られる疏水性領域７は１０５゜以上の水接触角と２０ｄｙｎｅｓ／ｃｍ以下の表面エネルギーを有することが望ましく、親水性表面は１０５゜以下の水接触角を有することが望ましい。
【００１７】
また、本発明のバイオチップの製造法は、前記生物分子用アレイ基板の製造法によりアレイ基板を製造する段階と、前記で得られたアレイ基板の親水性結合部位の表面を表面処理し、生物分子を含有している溶液を適用する段階をさらに含んでなる。前記親水性結合部位の表面は前記親水性結合部位に対する生物分子の親和性を高められる化合物で処理する。前記表面処理は、例えばアミノプロピルトリエトキシシランを処理して親水性結合部位の表面にアミン基を有させるものが含まれうる。前記生物分子は生物から由来した化合物ならばいかなるものも含まれ、例えば核酸、蛋白質、酵素の基質、補助因子及び多糖が含まれる。また、前記生物分子はそれ自体だけでなく前記生物分子と異なる化合物のコンジュゲート状のものも含まれ、適切な溶媒に溶解された溶液状で使われうる。前記親水性結合部位に適用するための溶液として、ゲルマトリックス−ＤＮＡコンジュゲート溶液が望ましい。前記ゲルマトリックス−ＤＮＡコンジュゲートは、例えばオリゴヌクレオチドをエポキシ基を有するポリエチレングリコール（ＰＥＧ）誘導体と分子量１０，０００以下のポリエチレングリコールジアミンのような架橋剤を結合反応させて得られるゲルマトリックスに共有結合させることにより得られる。前記ゲルマトリックスは２以上の方向にＰＥＧ分枝を有するＰＥＧ誘導体を架橋剤として架橋させることにより得られる３次元的ゲルマトリックスが望ましい。前記ＰＥＧ誘導体にはペンタエリスリトールエトキシレートとエピクロロヒドリンを反応させて形成されるＰＥＧ誘導体を含む（大韓民国特許出願　第１０−２００１−５３６８７号公報参照）。また、前記注入する過程には、圧電ポンプのような手段を使用して前記生物分子を含む溶液を微細液滴状でジェッティングまたはスポッティングするか、前記生物分子を含む溶液中にアレイの反応性部位を浸漬するような方式が使われうる。このように注入された前記生物分子は共有または非共有結合によりアレイの親水性反応部位に結合する。この時、親水性生物分子はスポッティングにより疏水性の領域にスポッティングされても、表面張力により親水性結合部位に移動する（図４参照）。
【００１８】
本発明によるバイオチップの製造において、生物分子溶液適用段階は、さまざまなアレイが製作された一つの基板中で行うか、それぞれの個別アレイに切断した後で注入過程を経ることもある。切断する場合、切断時に粒子が前記反応部位に流入することを防止するために、重合体やＵＶテープのような膜で上面を保護した後で切断し、切断が終わった後に除去することもできる。
また、本発明のバイオチップ製造法は、前記生物分子溶液の適用段階前に、特定の位置に溶液を正確に注入できるようにするための手段であり、親水性結合部位及び疏水性膜のある面の反対面に磁性を有する物質をコーティングする段階をさらに含みうる。この段階は前記本発明による生物分子用アレイ基板の製造法において、（ａ）段階に先立って前記磁性物質を一面にコーティングすることができ、また（ａ）段階を経た後さまざまなアレイ板が製作された基板または個別アレイに分離された状態でコーティングされもする。この磁性物質をコーティングさせることにより、配列基準を捉えられるようになって正確に所望の物質を所望する位置に注入できる。
【００１９】
以上のような本発明は、主に結合部位を親水性と仮定して記述したが、生物分子が主に疏水性を帯びている分子ならば、結合部位を疏水性としてマトリックス部位を親水性としたことを除いては前記過程と対応する過程を経て生物分子用アレイ基板を製造できる。前記疏水性を帯びている分子としては、例えば細胞膜中に存在する蛋白質や、疏水性基質物質がカップリングされた蛋白質などが含まれうる。
以下、本発明を実施例を通してさらに詳細に説明する。しかし、それら実施例は本発明を例示的に説明するためのものであり、本発明の範囲がそれら実施例に限定されるものではない。
【００２０】
実施例
実施例１：生物分子用アレイ基板の製造
（１）基板表面にフルオロ化炭素をコーティングして疏水性膜を形成
ＳｉＯ２膜（１．０５μｍ）のある基板（０．５ｍｍウェーハ）上に疏水性物質としてＣｙｔｏｐＴＭ（無定形フルオロ化炭素、旭硝子（株）製）をスピンコーティング法を介してコーティングし、疏水性膜を形成した。スピンコーティング過程は５００ｒｐｍにて１０秒間実施した後、２０秒間０ｒｐｍを保持した後、２，０００ｒｐｍにて２０秒間実施した。このように得られた疏水性膜を１００℃にて１分間ソフトベーキングし、１２０℃にて１０分間ハードベーキングした。
【００２１】
その結果得られたフルオロ化炭素（無定形フルオロ化炭素）重合体膜の厚さは０．２〜０．３μｍであった。
以上のように得られたフルオロ化炭素膜をフォトレジストのスピンコーティングのために、Ａｒ活性化を行った。活性化はＡｒ　１００ｓｃｃｍの流速、０．２４ｔｏｒｒの圧力、ＲＦ電力１００ｗにて３０秒間実施した。また、活性化処理前後の疏水性膜の疏水性特性を知るために、それぞれ疏水性膜の水接触角、表面エネルギー及び屈折係数を測定した。その結果を下記表１に示した。
【００２２】
（２）フォトレジストのコーティング及びフォトレジストパターニング
前記にて活性化されたフルオロ化炭素膜上にフォトレジストＡＺ１５１２ＴＭ（Ｃｌａｒｉａｎｔ社、米国）をスピンコーティング法によりコーティングした。スピンコーティングは５００ｒｐｍにて１０秒実施した後、２０秒間０ｒｐｍに保持し、次に２０００ｒｐｍにて２０秒間実施した。その後、１００℃にて１分間ソフトベーキングした。
その結果、コーティングされたフォトレジストの厚さは約１．２μｍであった。
次に、前記にてコーティングされたフォトレジストに関してパターニングした。パターニングは１２ｍＷにて５秒間露光し、６０秒（現像液：Ｈ２Ｏ＝６：１）間現像した後、１２０℃にて２分間ハードベーキングして実施した。
【００２３】
（３）フルオロ化炭素膜のエッチング
エッチングは反応性イオンＲＩＥ法を使用した。エッチングはＯ２　１００ｓｃｃｍの流速、圧力０．２ｔｏｒｒ及び電力２００Ｗにて３０秒間実施した。
（４）フォトレジストの除去
Ｈ２ＳＯ４とＨ２Ｏ２との混合溶液（Ｈ２ＳＯ４：Ｈ２Ｏ２＝４：１（ｖ／ｖ））をエッチング剤として使用し、１２０℃にて１分間処理してフォトレジストを除去した。
【００２４】
その結果、疏水性領域を露出させた。
（５）疏水性膜の疏水性特性の復元
フォトレジストの除去により露出された疏水性領域の疏水性特性を復元するために熱処理を行った。熱処理は１５０℃にて５分間加熱した後、徐々に冷却した。次に、疏水性特性を知るために、それぞれ疏水性膜の水接触角、表面エネルギー及び屈折係数を測定した。その結果を下記表１に示した。
【００２５】
【表１】
2004004076.tif 000003
前記表１に示されたように、前記フルオロ化炭素膜はＡｒ活性化処理後、その疏水性特性をある程度喪失する。その後、本発明の熱処理段階を介してその疏水性特性が回復されることが分かった。
以上のような段階を経て製造された生物分子用アレイ基板は、主に半導体製造工程に使われる公知のコーティング方法を利用することにより疏水性膜の厚さを一定に調節でき、半導体製造工程を多く活用できた。従って、その製造収率及び精度を向上させられた。
【００２６】
実施例２：生物分子用アレイ基板の製造
実施例１の（１）フルオロ化炭素のコーティング過程において、スピンコーティングの代わりにＰＥＣＶＤ法を使用したことを除いては、実施例１と同一にして生物分子用アレイ板を製造した。この時、ＰＥＣＶＤ法はＡｒ６ｓｃｃｍ流速、Ｃ４Ｆ８　４ｓｃｃｍ流速、圧力０．６Ｔｏｒｒ、電力３０Ｗ、基板温度７５℃にて６分間実施した。
その結果得られたフルオロ化炭素膜の厚さは０．２〜０．３μｍであった。
【００２７】
その結果実施例１でのように、熱処理段階によりアレイ基板上の疏水性領域の疏水性特性が回復されることが分かった。また、以上のような段階を経て製造された生物分子用アレイ基板は、半導体製造工程に主に知られた公知のコーティング方法を介して疏水性膜の厚さを一定に調節でき、半導体製造工程を多く活用できた。従って、その製造収率及び精度を向上させられた。
実施例３：ＤＮＡチップの製造
前記実施例１及び２にて得られたガラス基板上に形成された親水性領域と疏水性領域とより構成されたアレイ基板に前記生物分子としてＤＮＡ分子（配列番号１）を結合させ、ＤＮＡチップを製造した。前記ＤＮＡ分子は韓国特許出願１０−２００１−５３６８７号により合成されたｇｅｌ　ｍａｔｒｉｘ−ＤＮＡ分子により前記基板上に付着された。
【００２８】
（１）エポキシ基を有するＰＥＧ誘導体の合成
ＮａＯＨ水溶液（５０ｗｔ％、２ｍＬ）にエピクロロヒドリン（７．５ｍＬ）とテトラブチルアンモニウムブロマイド（０．３２ｇ）を添加して撹拌した後、ペンタエリスリトールエトキシレート（１ｇ）をゆっくり加えて常温にて１８時間撹拌した。ＴＬＣ（Ｔｈｉｎ　Ｌａｙｅｒ　Ｃｈｒｏｍａｔｏｇｒａｐｈｙ）で反応の終結を確認したが、反応が終結されていない場合に６０℃にて１時間さらに撹拌した。その後、水（３０ｍＬ）を加えて希釈した後、メチレンクロライド（４０ｍＬ）で三回抽出した。有機溶液層を再び飽和ＮａＨＣＯ３（４０ｍＬ）で２回洗浄して分離し、無水ＭｇＳＯ４を添加して乾燥させた後で低圧にて溶媒を除去した。次に、真空にて２日間乾燥することによりエピクロロヒドリンの残余物を除去した。このようにして合成されたエポキシ基を有する放射形ＰＥＧ誘導体はＨ　ＮＭＲと０．１Ｎ　ＨＢｒ／酢酸を利用するエポキシ基の適正を確認した。
【００２９】
（２）ジアミン架橋剤の合成
ＤＭＦ（４０ｍＬ）溶液にペンタ（エチレングリコール）ジトシレート（５ｇ、９．２ｍｍｏｌ）を溶解させ、ＮａＮ３（４．２ｇ、６４．１ｍｍｏｌ）とピリジン（０．５ｍＬ）とを順次添加した後、１４０℃にて１８時間間撹拌した。低圧にて溶媒を除去し、水（２００ｍＬ）を加えつつ撹拌した後、メチレンクロライド（１００ｍＬ）を加えて抽出し、有機溶媒層をブリン（１００ｍＬ）で３回洗浄した。無水ＭｇＳＯ４を添加して乾燥させ、低圧にて溶媒を除去してカラムクロマトグラフィ（ＥＡ：ｎＨｅｘ＝１：２）することによりジアザイド中間体を得た。この中間体をメタノール（３０ｍＬ）に溶解させ、１０％Ｐｄ−Ｃ（０．１当量）を添加した後、水素ガスを利用して１８時間還元反応を進めた。セライトパッドを利用して触媒を除去してパッドはエタノールで洗浄した。残液とエタノール洗浄液とを混合して低圧にて溶媒を除去し、ジアミン架橋剤を得た。
【００３０】
（３）ゲルマトリックス−ＤＮＡ溶液の製造
（１）にて合成されたエポキシ基を有するＰＥＧ誘導体（１００ｍｇ）を水（４ｍＬ）に入れて撹拌した後、（２）にて合成されたジアミン架橋剤（５．８ｍｇ）を添加して１８時間常温にて撹拌して溶液状態で４℃に保管した。
次に、得られた前記ゲルマトリックス溶液にオリゴヌクレオチド（配列番号１）を添加して撹拌して３７℃にて１４時間放置することによりゲルマトリックス−ＤＮＡ接合体を製造した後、これをスポッティング溶液とした。
【００３１】
（４）ゲルマトリックス−ＤＮＡ接合体溶液のスポッティングによるバイオチップの製造
まず、前記生物分子用アレイ基板の親水性結合部位に、アミノプロピルエトキシシランを処理してアミン基を有するように表面処理した。その後、マトリックス−ＤＮＡコンジュゲート溶液を、表面処理された結合部位にスポッティングした。その後、４時間３７℃の湿ったチャンバに放置した。次に、背景ノイズの制御に必要な工程、すなわち標的核酸がガラス表面に付着しないようにするためにスポッティングされていない位置のガラス表面アミン基が負電荷を帯びるように反応を行って乾燥器に保管した。
【００３２】
その結果、本実施例にて製造されたＤＮＡチップは、製造された９６個のチップのうち９０個が良好であり、６個が不良であった。このうち前記６個の不良チップは、ジェッティング時に使われるノズルのはじけや詰まりによるものであってチップ自体の欠陥によるものではなかった。ここで「良好」という意味はＤＮＡ含有溶液が全て親水性結合部位領域に含まれてコーティングされたということを意味する。従って、製造収率が非常に高く、その精度もやはり非常に高いということが分かった。
【００３３】
【発明の効果】
本発明によれば、半導体製造工程を応用できることにより親水性領域と疏水性領域とを含んでいる生物分子用アレイ基板を効率的に生産できる。
また、本発明によれば、熱処理段階を経ることにより疏水性領域の本来の疏水性特性を保持でき、親水性領域と疏水性領域とがさらにはっきりと区別できる生物分子用アレイを製造できる。
また、本発明の生物分子が付着されたバイオチップの製造法によれば、親水性領域と疏水性領域とがさらにはっきりと区別できるアレイを使用することにより、高精度及び高収率で生物分子が付着されたバイオチップを製造できる。
【００３４】
【配列表】
2004004076.tif 000004
【図面の簡単な説明】
【図１】従来の核酸アレイ製造法の一例を示す図面（１）。
【図２】従来の核酸アレイ製造法の一例を示す図面（２）。
【図３】本発明の生物分子用アレイ基板の製造法の一例を示す図面。
【図４】親水性である生物分子溶液が微細液滴でアレイ上の疏水性領域に位置するようになる時、表面張力により親水性結合部位に移動する現象を図式的に示した図面。
【符号の説明】
１　　　基板
２　　　親水性膜
３　　　疏水性膜
４　　　フォトレジスト
５　　　親水性結合部位
６　　　疏水性領域
７　　　疏水性領域に位置する生物分子溶液の微細液滴
【図１】
2004004076.tif 000005
【図２】
2004004076.tif 000006
【図３】
2004004076.tif 000007
【図４】
2004004076.tif 000008